ОКСИДЫ АЛЮМИНИЯ И СПОСОБЫ ИХ ПОЛУЧЕНИЯ

1. Способ получения модифицированного оксида алюминия, включающий в себя этапы, на которых:
i) обеспечивают наличие оксида алюминия, причем оксид алюминия является оксигидроксидом алюминия; и
ii) добавляют в оксид алюминия модификатор, содержащий фосфоно-группу, с получением поверхностно-модифицированного оксида алюминия.
2. Способ по п. 1, включающий в себя дополнительный этап, на котором оксид алюминия состаривают перед добавлением содержащего фосфоно-группу модификатора с образованием состаренного оксида алюминия, имеющего кристаллиты размером 35-450 Å (при измерении на плоскости 120).
3. Способ по п. 1, включающий в себя дополнительный этап, на котором состаривают поверхностно-модифицированный оксид алюминия с образованием состаренного поверхностно-модифицированного оксида алюминия.
4. Способ по любому из пп. 1-3, включающий в себя дополнительные этапы, на которых состаривают оксид алюминия перед добавлением содержащего фосфоно-группу модификатора с образованием состаренного оксида алюминия, имеющего кристаллиты размером 35-450 Å (при измерении на плоскости 120) и старят поверхностно-модифицированный оксид алюминия для образования состаренного поверхностно-модифицированного оксида алюминия.
5. Способ по любому из пп. 1-4, включающий в себя сушку поверхностно-модифицированного оксида алюминия или состаренного поверхностно-модифицированного оксида алюминия.
6. Способ по п. 1, в котором содержащий фосфоно-группу модификатор включает в себя органическое соединение фосфора и по меньшей мере одну карбоксильную (СООН) группу, несущую по меньшей мере одну фосфоно-составляющую.
7. Способ по п. 6, в котором фосфоно-составляющая включает в себя первичную фосфоно-алкилкарбоновую кислоту, вторичную фосфоно-алкилкарбоновую кислоту, первичную дикарбоновую кислоту, вторичную алкил-дикарбоновую кислоту, первичную фосфоно-алкил-трикарбоновую кислоту, фосфин-алкан-карбоновую кислоту или их смеси.
8. Способ по любому из пп. 1, 6 или 7, в котором содержащий фосфоно-группу модификатор добавляют в количествах от менее 10% по весу в расчете на оксид алюминия, предпочтительно в количествах между 3% по весу и 10% по весу на основе оксида алюминия, более предпочтительно в количествах от менее 8% по весу в расчете на оксид алюминия, и наиболее предпочтительно в количествах между 3% по весу и 8% по весу в расчете на оксид алюминия.
9. Способ по любому из пп. 1, 2 или 4, в котором оксид алюминия состаривают при температуре между 100°С и 200°С в течение периода времени между 0,5 до 4 часами.
10. Способ по любому из пп. 1, 3 или 4, в котором поверхностно-модифицированный оксид алюминия состаривают при температуре между 95°С и 125°С в течение периода времени между 0,5 и 2 часами.
11. Способ по п. 1 или 5, в котором сушка происходит при температуре между 85°С и 250°С.
12. Модифицированный оксид алюминия, получаемый согласно способу по любому из пп. 1-11.
13. Модифицированный оксид алюминия, имеющий по меньшей мере одну из следующих характеристик, предпочтительно больше одной из следующих характеристик, и наиболее предпочтительно все из следующих характеристик после диспергирования при рН=8 или выше:
i) изоэлектрическая точка при рН меньше 4;
ii) диспергируемость больше 90% при диспергировании с дозировкой 5, 10 или 20% по весу в основных растворах;
50
iii) распределение частиц по размерам, имеющее D ниже 250 нм, при диспергировании с дозировкой 5, 10 или 20% по весу в основных растворах; и/или, предпочтительно
-1
iv) вязкость меньше 50 сП при 500 с.